(57)【要約】  本発明はオレフィン−オレフィンアルコール共重合体及びその製造方法を提供し、前記共重合体は球状及び／又は略球状のポリマーである。本発明が提供するポリマーは、形態が良く、産業上において良好な適用性がある。
2021500449.tif 000002
【特許請求の範囲】
【請求項１】
球状及び／又は略球状のポリマーを含み、かつ、少なくとも一部の球状及び／又は略球状のポリマーの内部に空洞を有するオレフィン−オレフィンアルコール共重合体。
【請求項２】
前記共重合体は、オレフィンから誘導される構造単位と、式Ｉで表されるオレフィンアルコールから誘導される構造単位とを含み、
【化１】
2021500449.tif 000012
式Ｉ中、Ｌ１〜Ｌ３はそれぞれ独立にＨ又はＣ１〜Ｃ３０のアルキル基から選択され、Ｌ４は側基を有するＣ１〜Ｃ３０のアルキレン基であり、前記Ｃ１〜Ｃ３０のアルキル基は任意選択的に置換基で置換され、好ましくは前記置換基はハロゲン、Ｃ１〜Ｃ１０のアルキル基、Ｃ１〜Ｃ１０のアルコキシ基、Ｃ６〜Ｃ１０のアリール基、シアノ基及びヒドロキシ基から選択される１種又は複数種であり、好ましくは、前記側基はハロゲン、Ｃ６〜Ｃ２０のアリール基、Ｃ１〜Ｃ２０のアルキル基及びＣ１〜Ｃ２０のアルコキシ基から選択される１種又は複数種であり、
好ましくは、Ｌ１及びＬ２はＨであり、Ｌ３はＨ、Ｃ１〜Ｃ１０のアルキル基又はハロゲンで置換されたＣ１〜Ｃ１０のアルキル基から選択され、Ｌ４は側基を有するＣ１〜Ｃ１０のアルキレン基であり、前記側基は好ましくはハロゲン、Ｃ６〜Ｃ１０のアリール基及びＣ１〜Ｃ１０のアルキル基から選択される１種又は複数種であることを特徴とする請求項１に記載の共重合体。
【請求項３】
前記球状及び／又は略球状のポリマーの密度は、０．３０００〜０．７５００ｇ／ｃｍ３であり、好ましくは０．４０００〜０．６５００ｇ／ｃｍ３であり、前記密度はＧＢ／Ｔ６４６３−２００９を採用して測定されることを特徴とする請求項１又は２に記載の共重合体。
【請求項４】
前記球状及び／又は略球状のポリマーの平均粒径は０．１〜５０．０ｍｍであり、及び／又は、空洞を有する球状及び／又は略球状のポリマーにおける空洞の体積は、球状及び／又は略球状のポリマーの体積の５〜９９％であり、好ましくは３０〜９５％であり、より好ましくは５０〜９０％であることを特徴とする請求項１〜３のいずれか１項に記載の共重合体。
【請求項５】
前記球状及び／又は略球状のポリマーには、微小球粒子が分布しており、共重合体の全体質量に対して、前記微小球粒子の含有量は５〜７０ｗｔ％であり、好ましくは１０〜５０ｗｔ％であることを特徴とする請求項１〜４のいずれか１項に記載の共重合体。
【請求項６】
前記微小球粒子の平均粒径は、０．１〜５．０μｍであり、好ましくは０．３〜３．０μｍであることを特徴とする請求項５に記載の共重合体。
【請求項７】
前記共重合体において、式Ｉで表されるオレフィンアルコールから誘導される構造単位の含有量は、０．４〜３０．０ｍｏｌ％であり、好ましくは０．７〜１０．０ｍｏｌ％であることを特徴とする請求項１〜６のいずれか１項に記載の共重合体。
【請求項８】
前記オレフィンから誘導される構造単位は、Ｃ２〜Ｃ１６のα−オレフィンから誘導される構造単位及びＣ３〜Ｃ１６のシクロオレフィンから誘導される構造単位から選択され、好ましくは前記α−オレフィン又はシクロオレフィンは、モノオレフィンであることを特徴とする請求項２〜７のいずれか１項に記載の共重合体。
【請求項９】
請求項１〜８のいずれか１項に記載のオレフィン−オレフィンアルコール共重合体の製造方法であって、アルカン溶媒の存在下で、オレフィンと式ＩＩで表されるオレフィンアルコールを、触媒及び任意選択的な連鎖移動剤と接触反応させて前記共重合体が得られることを含み、
【化２】
2021500449.tif 000013
ただし、Ｌ１〜Ｌ４の定義は、式ＩにおけるＬ１〜Ｌ４と同義であり、
前記触媒は主触媒と助触媒を含み、主触媒は式ＩＩＩで表される金属錯体から選択される少なくとも１種であり、
【化３】
2021500449.tif 000014
式ＩＩＩ中、Ｒ９及びＲ１０は、それぞれ独立に、置換又は無置換の炭化水素基から選択され、Ｒ５〜Ｒ８は、同一又は異なって、それぞれ独立に、Ｈ、ハロゲン、置換又は無置換の炭化水素基から選択され、Ｒ５〜Ｒ８は任意選択的に相互に環を形成し、ＭはＶＩＩＩ族金属であり、Ｘはハロゲン、炭化水素基及びヒドロカルビルオキシ基から選択される１種又は複数種であり、ｎはＭ価を満たす整数である。
【請求項１０】
式ＩＩＩ中、Ｒ９及びＲ１０は、それぞれ独立に、置換又は無置換のＣ６〜Ｃ３０のアリール基、もしくは置換又は無置換のＣ７〜Ｃ３０のアラルキル基から選択され、Ｒ５〜Ｒ８は、同一又は異なって、それぞれ独立に、Ｈ又はＣ１〜Ｃ２０の炭化水素基から選択され、Ｒ５〜Ｒ８は任意選択的に相互に環を形成し、ＭはＶＩＩＩ族金属であり、Ｘはハロゲン及びＣ１〜Ｃ１０の炭化水素基から選択される１種又は複数種であり、ｎはＭ価を満たす整数であることを特徴とする請求項９に記載の製造方法。
【請求項１１】
前記主触媒は、式ＩＶで表される金属錯体から選択される少なくとも１種であり、
【化４】
2021500449.tif 000015
式ＩＶ中、Ｒ１〜Ｒ１０は、同一又は異なって、それぞれ独立に、水素、ハロゲン、Ｃ１〜Ｃ２４の炭化水素基又はＣ１〜Ｃ２４のヒドロカルビルオキシ基から選択され、Ｒ１〜Ｒ３、Ｒ９、Ｒ１０は任意選択的に相互に環を形成し、Ｒ４〜Ｒ６、Ｒ７、Ｒ８は任意選択的に相互に環を形成し、Ｍ、Ｘ及びｎは式ＩＩＩと同義であることを特徴とする請求項９又は１０に記載の製造方法。
【請求項１２】
式ＩＶ中、Ｒ７〜Ｒ１０はＨであり、Ｒ１〜Ｒ６は同一又は異なって、それぞれ独立にＨ又はＣ１〜Ｃ６のアルキル基から選択されることを特徴とする請求項１１に記載の製造方法。
【請求項１３】
前記Ｍはニッケルであることを特徴とする請求項９〜１２のいずれか１項に記載の製造方法。
【請求項１４】
前記助触媒は、有機アルミニウム化合物及び／又は有機ホウ素化合物から選択され、
前記有機アルミニウム化合物は、アルキルアルミノキサン、アルキルアルミニウム、及びアルキルアルミニウムハライドから選択される１種又は複数種であり、
及び／又は、前記有機ホウ素化合物は芳香族炭化水素基ホウ素及び／又はホウ酸塩から選択されることを特徴とする請求項９〜１３のいずれか１項に記載の製造方法。
【請求項１５】
前記主触媒の反応系中の濃度は、０．００００１〜１００ｍｍｏｌ／Ｌであり、
前記助触媒が有機アルミニウム化合物である場合、前記助触媒におけるアルミニウムと前記主触媒におけるＭとのモル比は、（１０〜１０００００００）：１であり、
前記助触媒が有機ホウ素化合物である場合、前記助触媒におけるホウ素と前記主触媒におけるＭとのモル比は、（０．１〜１０００）：１であることを特徴とする請求項９〜１４のいずれか１項に記載の製造方法。
【請求項１６】
前記連鎖移動剤は、アルキルアルミニウム、アルキルマグネシウム及びアルキル亜鉛から選択される１種又は複数種であり、好ましくはトリアルキルアルミニウム及び／又はジアルキル亜鉛であることを特徴とする請求項９〜１５のいずれか１項に記載の製造方法。
【請求項１７】
前記連鎖移動剤と主触媒におけるＭとのモル比は（０．１〜２０００）：１であることを特徴とする請求項９〜１６のいずれか１項に記載の製造方法。
【請求項１８】
式ＩＩで表されるオレフィンアルコール単量体の反応系中の濃度は０．０１〜６０００ｍｍｏｌ／Ｌであることを特徴とする請求項９〜１７のいずれか１項に記載の製造方法。
【請求項１９】
反応の条件は、反応の温度が−５０℃〜５０℃であり、及び／又は、反応の時間が１０〜２００ｍｉｎであることを含むことを特徴とする請求項９〜１８のいずれか１項に記載の製造方法。
【請求項２０】
請求項１〜８のいずれか１項に記載の共重合体又は請求項９〜１９のいずれか１項に記載の製造方法によって得られた共重合体の発泡ポリオレフィン材料としての適用。
【発明の詳細な説明】
【発明の詳細な説明】
【０００１】
本願は、２０１７年１０月２４日に提出された、名称が「オレフィン−オレフィンアルコールポリマー及びその製造方法」である中国特許出願ＣＮ２０１７１１００８１１２．１の優先権を主張するものであり、その記載内容の全てを、ここに援用する。
【０００２】
〔技術分野〕
本発明は、オレフィン重合の技術分野に属し、オレフィン−オレフィンアルコール共重合体及びその製造方法に関する。
【０００３】
〔背景技術〕
ポリオレフィン製品は、安価で性能に優れ、適用範囲が広い。ポリオレフィンの元来の優れた物理的化学的性能を保持したまま、極性基を化学合成方法によりポリオレフィンの分子鎖に導入すると、その化学的不活性、捺染性、濡れ性及び他の材料との相溶性を改善し、その原料が具備しない新たな特性を付与することができる。現在、産業上において、高圧ラジカル重合を用いて、オレフィンと極性モノマーとの直接共重合を促進することが多く、例えば、エチレン−酢酸ビニル、エチレン−メタクリル酸メチル、エチレン−アクリル酸共重合体ではいずれもこの方法が使われている。高圧ラジカル共重合では共重合極性モノマーを直接ポリオレフィン鎖に導入することができるが、この方法は高温高圧条件が必要であり、エネルギー消費が高く、設備費用が高価である。
【０００４】
エチレン−ビニルアルコール（ＥＶＯＨ又はＥＶＡＬ）共重合体は、エチレン重合体の加工性とビニルアルコール重合体のガスバリア性とが一体された新規な高分子材料であり、現在世界中で工業化生産されている三大バリア樹脂の一つであり、食品の包装、医療用溶液及びその他の製品に広く用いられている。ビニルアルコールは単量体の形で独立して存在することができないため、通常、エチレン−酢酸ビニルのラジカル重合によって生成され、共重合体はアルコーリシス反応によって製造されるが、そのアルコーリシス反応において大量の溶媒を使用する必要があり、また最終的な鹸化生成物には大量の酢酸やアルカリ金属塩などの不純物が含まれ、大量の水で洗浄する必要がある。
【０００５】
配位触媒共重合は、常温常圧下のポリマーの製造技術として、エネルギー消費を低減させ、反応効率を向上させるなどの点で顕著な作用を有することによって注目されている。触媒が反応過程に関与することによりオレフィンモノマーと極性モノマーとの共重合反応活性化能が大幅に低下し、それにより低い温度及び圧力で高い分子量を有する機能ポリマーを得ることに有利である。従来、遷移金属錯体触媒によるオレフィンと不飽和アルコールとの共重合についての文献報告が僅かであった。しかしながら、従来技術では、どのような方法で重合を行っても、得られたポリマーは粘稠な塊状固体となり、重合設備にスケールが生じやすく、ポリマーの輸送、溶媒除去、造粒等に困難を伴う。
【０００６】
〔発明の概要〕
本発明は、オレフィン−オレフィンアルコール共重合体であって、当該共重合体は球状及び／又は略球状のポリマーを含み、当該球状及び／又は略球状のポリマーはオレフィンとオレフィンアルコールとが直接重合すれば得られ、造粒等の後加工を経ることなく、ポリマーの形態が良く、良好な産業適用性がある、オレフィン−オレフィンアルコール共重合体を提供する。
【０００７】
本発明の第１の側面によれば、球状及び／又は略球状のポリマーを含む、オレフィン−オレフィンアルコール共重合体を提供する。
【０００８】
本発明の好ましい実施の態様によれば、前記共重合体は、少なくとも一部の球状及び／又は略球状のポリマーの内部に空洞を有する。
【０００９】
本発明の好ましい実施の態様によれば、前記オレフィン−オレフィンアルコール共重合体は、オレフィンから誘導される構造単位と、式Ｉで表されるオレフィンアルコールから誘導される構造単位とを含む。
【００１０】
【化１】
2021500449.tif 000003
【００１１】
式Ｉ中、Ｌ１〜Ｌ３はそれぞれ独立にＨ又はＣ１〜Ｃ３０のアルキル基から選択され、Ｌ４は側基を有するＣ１〜Ｃ３０のアルキレン基であり、前記Ｃ１〜Ｃ３０のアルキル基は任意選択的に置換基で置換され、好ましくは前記置換基はハロゲン、Ｃ１〜Ｃ１０のアルキル基、Ｃ１〜Ｃ１０のアルコキシ基、Ｃ６〜Ｃ１０のアリール基、シアノ基及びヒドロキシ基から選択される１種又は複数種である。
【００１２】
本発明の好ましい実施の態様によれば、前記Ｌ４における側基はハロゲン、Ｃ６〜Ｃ２０のアリール基、Ｃ１〜Ｃ２０のアルキル基及びＣ１〜Ｃ２０のアルコキシ基から選択される１種又は複数種であり、前記Ｃ６〜Ｃ２０のアリール基、Ｃ１〜Ｃ２０のアルキル基及びＣ１〜Ｃ２０のアルコキシ基は任意選択的に置換基で置換され、好ましくは前記置換基はハロゲン、Ｃ１〜Ｃ１０のアルキル基、Ｃ１〜Ｃ１０のアルコキシ基、Ｃ６〜Ｃ１０のアリール基及びヒドロキシ基から選択される１種又は複数種である。
【００１３】
本発明の好ましい実施の態様によれば、前記Ｌ４における側基はハロゲン、Ｃ６〜Ｃ２０のアリール基、Ｃ１〜Ｃ２０のアルキル基、ヒドロキシ基で置換されたＣ１〜Ｃ２０のアルキル基、及びアルコキシ基で置換されたＣ１〜Ｃ２０のアルキル基から選択される１種又は複数種であり、好ましくは、前記側基はハロゲン、Ｃ６〜Ｃ２０のアリール基、Ｃ１〜Ｃ１０のアルキル基、ヒドロキシ基で置換されたＣ１〜Ｃ１０のアルキル基、及びアルコキシ基で置換されたＣ１〜Ｃ１０のアルキル基から選択される１種又は複数種であり、より好ましくは、前記側基はハロゲン、フェニル基、Ｃ１〜Ｃ６のアルキル基及びヒドロキシ基で置換されたＣ１〜Ｃ６のアルキル基から選択される１種又は複数種であり、前記Ｃ１〜Ｃ６のアルキル基にはメチル基、エチル基、ｎ−プロピル基、イソプロピル基、ｎ−ブチル基、イソブチル基、ｔ−ブチル基、ペンチル基、及びヘキシル基が含まれる。
【００１４】
本発明の好ましい実施の態様によれば、式Ｉ中、Ｌ１及びＬ２はＨであり、Ｌ３はＨ又はＣ１〜Ｃ３０のアルキル基であり、Ｌ４は側基を有するＣ１〜Ｃ３０のアルキレン基であり、前記Ｃ１〜Ｃ３０のアルキル基は、任意選択的に置換基で置換され、好ましくは前記置換基はハロゲン、Ｃ１〜Ｃ１０のアルキル基、Ｃ１〜Ｃ１０のアルコキシ基、Ｃ６〜Ｃ１０のアリール基、シアノ基及びヒドロキシ基から選択される１種又は複数種である。
【００１５】
本発明の好ましい実施の態様によれば、式Ｉ中、Ｌ１及びＬ２はＨであり、Ｌ３はＨ、Ｃ１〜Ｃ１０のアルキル基又はハロゲンで置換されたＣ１〜Ｃ１０のアルキル基であり、好ましくはＬ３はＨ又はＣ１〜Ｃ１０のアルキル基であり、Ｌ４は側基を有するＣ１〜Ｃ２０のアルキレン基、例えばＬ４は側基を有するメチレン基、側基を有するエチレン基、側基を有するプロピレン基、側基を有するブチレン基、側基を有するＣ５アルキレン基、側基を有するＣ６アルキレン基、側基を有するＣ７アルキレン基、側基を有するＣ８アルキレン基、側基を有するＣ９アルキレン基、側基を有するＣ１０アルキレン基、側基を有するＣ１２アルキレン基、側基を有するＣ１４アルキレン基、側基を有するＣ１８アルキレン基、側基を有するＣ２０アルキレン基であり、好ましくは側基を有するＣ１〜Ｃ１０アルキレン基である。
【００１６】
本発明の好ましい実施の態様によれば、式Ｉ中、Ｌ１及びＬ２はＨであり、Ｌ３はＨ又はＣ１〜Ｃ６のアルキル基であり、Ｌ４は側基を有するＣ１〜Ｃ１０のアルキレン基である。
【００１７】
本発明において、Ｃｎアルキレン基の炭素数ｎは、直鎖上のＣの個数を意味し、側基上のＣの数を含まない。例えば、イソプロピリデン基（−ＣＨ２−ＣＨ（ＣＨ３）−）は、本明細書において、側基（メチル基）を有するＣ２アルキレン基と称する。
【００１８】
本発明の好ましい実施の態様によれば、前記球状及び／又は略球状のポリマーの密度は、０．３０００〜０．７５００ｇ／ｃｍ３であり、例えば、０．３０００ｇ／ｃｍ３、０．３５００ｇ／ｃｍ３、０．４０００ｇ／ｃｍ３、０．４５００ｇ／ｃｍ３、０．５０００ｇ／ｃｍ３、０．５５００ｇ／ｃｍ３、０．６０００ｇ／ｃｍ３、０．６５００ｇ／ｃｍ３、０．７０００ｇ／ｃｍ３、０．７５００ｇ／ｃｍ３及びそれらの間の任意の値であってもよく、好ましくは０．４０００〜０．６５００ｇ／ｃｍ３であり、前記密度はＧＢ／Ｔ６４６３−２００９における方法を採用して測定される。
【００１９】
本発明の好ましい実施の態様によれば、前記球状及び／又は略球状のポリマーの平均粒径は０．１〜５０．０ｍｍであり、例えば、０．１ｍｍ、０．５ｍｍ、１．０ｍｍ、２．０ｍｍ、３．０ｍｍ、５．０ｍｍ、８．０ｍｍ、１０．０ｍｍ、１５．０ｍｍ、２０．０ｍｍ、２５．０ｍｍ、３０．０ｍｍ、３５．０ｍｍ、４０．０ｍｍ、４５．０ｍｍ、５０．０ｍｍ及びそれらの間の任意の値であってもよく、好ましくは０．５〜２０．０ｍｍである。
【００２０】
本発明の好ましい実施の態様によれば、内部に空洞を有する球状及び／又は略球状のポリマーにおける空洞の体積は、球状及び／又は略球状のポリマーの体積の５〜９９％であり、例えば５％、８％、１０％、１５％、２０％、２５％、３０％、３５％、４０％、４５％、５０％、６０％、７０％、８０％、９０％、９５％、９９％及びそれらの間の任意の値であってもよく、好ましくは３０〜９５％であり、より好ましくは５０〜９０％である。
【００２１】
本発明の好ましい実施の態様によれば、内部に空洞を有する球状及び／又は略球状のポリマーは、コア−シェル構造のポリマーであり、そのうち、空洞がコアとなり、空洞を被覆するポリマー層がシェルとなる。本発明の好ましい実施の態様によれば、前記空洞は、球状及び／又は略球状である。
【００２２】
本発明の好ましい実施の態様によれば、前記球状及び／又は略球状のポリマーには、微小球粒子が分布している。
【００２３】
本発明の好ましい実施の態様によれば、前記共重合体の全体重量に対して、前記微小球粒子の含有量は５〜７０ｗｔ％であり、例えば、５ｗｔ％、８ｗｔ％、１０ｗｔ％、１５ｗｔ％、２０ｗｔ％、２５ｗｔ％、３０ｗｔ％、３５ｗｔ％、４０ｗｔ％、４５ｗｔ％、５０ｗｔ％、６０ｗｔ％、７０ｗｔ％及びそれらの間の任意の値であってもよく、好ましくは１０〜５０ｗｔ％である。
【００２４】
本発明の好ましい実施の態様によれば、前記微小球粒子の平均粒径は、０．１〜５．０μｍであり、例えば、０．１μｍ、０．３μｍ、０．５μｍ、０．８μｍ、１．０μｍ、１．５μｍ、２．０μｍ、２．５μｍ、３．０μｍ、３．５μｍ、４．０μｍ、４．５μｍ、５．０μｍ及びそれらの間の任意の値であってもよく、好ましくは０．３〜３．０μｍである。
【００２５】
本発明の好ましい実施の態様によれば、前記オレフィン−オレフィンアルコール共重合体の融点は、４５〜１３０℃であり、例えば４５℃、５０℃、６０℃、７０℃、８０℃、９０℃、１００℃、１１０℃、１２０℃、１３０℃及びそれらの間の任意の値である。
【００２６】
本発明の好ましい実施の形態によれば、前記オレフィン−オレフィンアルコール共重合体において、式Ｉで表される構造単位の含有量は、０．４〜３０．０ｍｏｌ％であり、例えば０．４ｍｏｌ％、０．５ｍｏｌ％、０．７ｍｏｌ％、０．８ｍｏｌ％、１．０ｍｏｌ％、１．５ｍｏｌ％、２．０ｍｏｌ％、５．０ｍｏｌ％、８．０ｍｏｌ％、１０．０ｍｏｌ％、１５．０ｍｏｌ％、２０．０ｍｏｌ％、２５．０ｍｏｌ％、３０．０ｍｏｌ％及びそれらの間の任意の値であってもよく、好ましくは０．７〜１０．０ｍｏｌ％である。
【００２７】
本発明の好ましい実施の形態によれば、前記オレフィン−オレフィンアルコール共重合体の重量平均分子量は、３００００〜５０００００、好ましくは３３０００〜４７００００である。
【００２８】
本発明の好ましい実施の形態によれば、前記オレフィン−オレフィンアルコール共重合体の分子量分布≦４．０であり、例えば、０．１、０．５、１．０、１．５、２．０、２．５、３．０、３．５、４．０及びそれらの間の任意の値であってもよく、分子量分布は１．０〜４．０であることが好ましい。
【００２９】
本発明の好ましい実施の態様によれば、前記オレフィンから誘導される構造単位は、Ｃ２〜Ｃ１６のオレフィンから誘導される構造単位を含み、Ｃ２〜Ｃ１６のα−オレフィン又はＣ３〜Ｃ１６のシクロオレフィンから誘導される構造単位であることが好ましい。
【００３０】
本発明の好ましい実施の態様によれば、前記α−オレフィン又はシクロオレフィンは、モノオレフィンである。例えば、前記オレフィンから誘導される構造単位は、エチレン、プロピレン、１−ブテン、１−ペンテン、１−ヘキセン、１−ヘプテン、及び１−オクテンから誘導される１種又は複数種の構造単位であってもよい。
【００３１】
本発明の他の側面によれば、前記オレフィン−オレフィンアルコール共重合体の製造方法であって、アルカン溶媒の存在下で、オレフィンと式ＩＩで表されるオレフィンアルコールを、触媒及び任意選択的な連鎖移動剤と接触反応させて前記共重合体が得られることを含む、製造方法を提供する。
【００３２】
【化２】
2021500449.tif 000004
【００３３】
ただし、式ＩＩにおけるＬ１〜Ｌ４の定義は、式ＩにおけるＬ１〜Ｌ４と同義である。
【００３４】
前記触媒は主触媒と助触媒を含み、主触媒は式ＩＩＩで表される金属錯体である。
【００３５】
【化３】
2021500449.tif 000005
【００３６】
式ＩＩＩ中、Ｒ９及びＲ１０は、それぞれ独立に、置換又は無置換の炭化水素基から選択され、Ｒ５〜Ｒ８は、同一又は異なって、それぞれ独立に、Ｈ、ハロゲン、置換又は無置換のＣ１〜Ｃ２０の炭化水素基から選択され、Ｒ５〜Ｒ８は任意選択的に相互に環を形成し、ＭはＶＩＩＩ族金属であり、Ｘはハロゲン、炭化水素基及びヒドロカルビルオキシ基から選択される１種又は複数種であり、好ましくはハロゲン及びＣ１〜Ｃ１０のアルキル基のうちの１種又は複数種であり、ｎはＭ価を満たす整数である。
【００３７】
本発明の好ましい実施の態様によれば、Ｒ９及びＲ１０は、それぞれ独立に、置換又は無置換のアリール基もしくは置換又は無置換のアラルキル基から選択され、好ましくは置換又は無置換のＣ６〜Ｃ３０のアリール基もしくは置換又は無置換のＣ７〜Ｃ３０のアラルキル基から選択される。好ましくは、Ｒ９及びＲ１０は、それぞれ独立に、Ｃ１〜Ｃ１０の炭化水素基又はＣ１〜Ｃ１０のヒドロカルビルオキシ基で置換されたＣ６〜Ｃ３０のアリール基から選択され、好ましくはＣ１〜Ｃ１０の炭化水素基又はＣ１〜Ｃ１０のヒドロカルビルオキシ基で置換されたフェニル基であり、より好ましくはＣ１〜Ｃ１０のアルキル基又はＣ１〜Ｃ１０のアルコキシ基で置換されたフェニル基から選択され、例えばメチル、エチル、イソプロピル、ｎ−プロピル、イソブチル、ｎ−ブチル、ｔ−ブチル、メトキシ、エトキシ、イソプロポキシ、ｎ−プロポキシ、イソブトキシ、ｎ−ブトキシ及び／又はｔ−ブトキシで置換されたフェニル基である。
【００３８】
本発明の好ましい実施の態様によれば、式ＩＩＩ中、Ｒ５〜Ｒ８は、同一又は異なって、それぞれ独立に、Ｈ又はＣ１〜Ｃ２０の炭化水素基から選択され、Ｒ５〜Ｒ８は、任意選択的に相互に環を形成する。好ましくは、Ｒ５〜Ｒ８は、同一又は異なって、それぞれ独立に、Ｈ又はＣ１〜Ｃ６のアルキル基から選択され、好ましくは、Ｒ５及びＲ８は結合して環を形成する。
【００３９】
本発明の好ましい実施の態様によれば、前記主触媒は、式ＩＶで表される金属錯体である。
【００４０】
【化４】
2021500449.tif 000006
【００４１】
式ＩＶ中、Ｒ１〜Ｒ１０は、同一又は異なって、それぞれ独立に、水素、ハロゲン、Ｃ１〜Ｃ２４の炭化水素基又はＣ１〜Ｃ２４のヒドロカルビルオキシ基から選択され、Ｒ１〜Ｒ３、Ｒ９、Ｒ１０は任意選択的に相互に環を形成し、Ｒ４〜Ｒ６、Ｒ７、Ｒ８は任意選択的に相互に環を形成し、Ｍ、Ｘ及びｎは式ＩＩＩと同義である。
【００４２】
本発明の好ましい実施の態様によれば、式ＩＩＩ及び式ＩＶにおいて、前記Ｍはニッケルである。
【００４３】
本発明の好ましい実施の態様によれば、前記Ｘはハロゲンであり、好ましくはＢｒ又はＣｌである。
【００４４】
本発明の好ましい実施の態様によれば、式ＩＶ中、Ｒ１〜Ｒ１０は同一又は異なって、それぞれ独立に、Ｈ又はＣ１〜Ｃ１０のアルキル基から選択され、好ましくはＨ又はＣ１〜Ｃ６のアルキル基から選択される。好ましくは、Ｒ７〜Ｒ１０はＨであり、Ｒ１〜Ｒ６は同一又は異なって、それぞれ独立にＨ又はＣ１〜Ｃ６のアルキル基から選択され、より好ましくは、Ｒ７〜Ｒ１０はＨであり、Ｒ１〜Ｒ６は同一又は異なって、それぞれ独立にＨ又はＣ１〜Ｃ４のアルキル基（メチル基、エチル基、ｎ−プロピル基、イソプロピル基及びブチル基を含む）から選択される。
【００４５】
本発明の好ましい実施の態様によれば、前記主触媒は、以下の錯体から選ばれる１種又は複数種である。
錯体１、式ＩＶにおいて、Ｒ１〜Ｒ６はいずれもメチル基であり、Ｒ７〜Ｒ１０はＨである。
錯体２、式ＩＶにおいて、Ｒ１〜Ｒ６はいずれもエチル基であり、Ｒ７〜Ｒ１０はＨである。
錯体３、式ＩＶにおいて、Ｒ１〜Ｒ６はいずれもイソプロピル基であり、Ｒ７〜Ｒ１０はＨである。
錯体４、式ＩＶにおいて、Ｒ１〜Ｒ６はいずれもｎ−プロピル基であり、Ｒ７〜Ｒ１０はＨである。
錯体５、式ＩＶにおいて、Ｒ１〜Ｒ６はいずれもブチル基であり、Ｒ７〜Ｒ１０はＨである。
錯体６、式ＩＶにおいて、Ｒ１、Ｒ３、Ｒ４、Ｒ６はいずれもメチル基であり、Ｒ２、Ｒ５、Ｒ７〜Ｒ１０はいずれもＨである。
錯体７、式ＩＶにおいて、Ｒ１、Ｒ３、Ｒ４、Ｒ６はいずれもエチル基であり、Ｒ２、Ｒ５、Ｒ７〜Ｒ１０はいずれもＨである。
錯体８、式ＩＶにおいて、Ｒ１、Ｒ３、Ｒ４、Ｒ６はいずれもｎ−プロピル基であり、Ｒ２、Ｒ５、Ｒ７〜Ｒ１０はいずれもＨである。
錯体９、式ＩＶにおいて、Ｒ１、Ｒ３、Ｒ４、Ｒ６はいずれもイソプロピル基であり、Ｒ２、Ｒ５、Ｒ７〜Ｒ１０はいずれもＨである。
錯体１０、式ＩＶにおいて、Ｒ１、Ｒ３、Ｒ４、Ｒ６はいずれもブチル基であり、Ｒ２、Ｒ５、Ｒ７〜Ｒ１０はいずれもＨである。
【００４６】
本発明の好ましい実施の態様によれば、前記主触媒は、式ａで表される化合物、式ｂで表される化合物及び式ｃで表される化合物から選択される少なくとも１種である。
【００４７】
【化５】
2021500449.tif 000007
【００４８】
式ａ〜式ｃ中、ＸはＢｒ又はＣｌを表す。
【００４９】
本発明の好ましい実施の態様によれば、前記主触媒は、式ａ１で表される化合物、式ｂ１で表される化合物及び式ｃ１で表される化合物から選択される少なくとも１種である。
【００５０】
【化６】
2021500449.tif 000008
【００５１】
本発明の好ましい実施の態様によれば、前記助触媒は、有機アルミニウム化合物及び／又は有機ホウ素化合物から選択される。
【００５２】
本発明の好ましい実施の態様によれば、前記有機アルミニウム化合物は、アルキルアルミノキサン、又は一般式がＡｌＲｎＸ１３−ｎである有機アルミニウム化合物（アルキルアルミニウム又はアルキルアルミニウムハライド）から選択され、一般式ＡｌＲｎＸ１３−ｎにおいて、ＲはＨ、Ｃ１〜Ｃ２０の炭化水素基又はＣ１〜Ｃ２０のヒドロカルビルオキシ基であり、好ましくはＣ１〜Ｃ２０のアルキル基、Ｃ１〜Ｃ２０のアルコキシ基、Ｃ７〜Ｃ２０のアラルキル基又はＣ６〜Ｃ２０のアリール基であり、Ｘ１はハロゲンであり、好ましくは塩素又は臭素であり、０＜ｎ≦３。前記有機アルミニウム化合物の具体例には、トリメチルアルミニウム、トリエチルアルミニウム、トリイソブチルアルミニウム、トリ−ｎ−ヘキシルアルミニウム、トリオクチルアルミニウム、モノヒドロジエチルアルミニウム、モノヒドロジイソブチルアルミニウム、モノクロロジエチルアルミニウム、モノクロロジイソブチルアルミニウム、エチルアルミニウムセスキクロライド、ジクロロエチルアルミニウム、メチルアルミノキサン（ＭＡＯ）、及び修飾メチルアルミノキサン（ＭＭＡＯ）が含まれるが、これらに限定されるものではない。好ましくは、前記有機アルミニウム化合物はメチルアルミノキサン（ＭＡＯ）である。
【００５３】
本発明の好ましい実施の態様によれば、前記有機ホウ素化合物は、芳香族炭化水素基ホウ素及び／又はホウ酸塩から選択される。前記芳香族炭化水素基ホウ素は、置換又は無置換のフェニルボロンであることが好ましく、トリス（ペンタフルオロフェニル）ボロンであることがより好ましい。前記ホウ酸塩は、Ｎ，Ｎ−ジメチルアニリニウム＝テトラキス（ペンタフルオロフェニル）ボラート及び／又はトリフェニルメチリウムテトラキス（ペンタフルオロフェニル）ボラートであることが好ましい。
【００５４】
本発明の好ましい実施の態様によれば、前記主触媒の反応系中の濃度は、０．００００１〜１００ｍｍｏｌ／Ｌであり、例えば、０．００００１ｍｍｏｌ／Ｌ、０．００００５ｍｍｏｌ／Ｌ、０．０００１ｍｍｏｌ／Ｌ、０．０００５ｍｍｏｌ／Ｌ、０．００１ｍｍｏｌ／Ｌ、０．００５ｍｍｏｌ／Ｌ、０．０１ｍｍｏｌ／Ｌ、０．０５ｍｍｏｌ／Ｌ、０．１ｍｍｏｌ／Ｌ、０．３ｍｍｏｌ／Ｌ、０．５ｍｍｏｌ／Ｌ、０．８ｍｍｏｌ／Ｌ、１ｍｍｏｌ／Ｌ、５ｍｍｏｌ／Ｌ、８ｍｍｏｌ／Ｌ、１０ｍｍｏｌ／Ｌ、２０ｍｍｏｌ／Ｌ、３０ｍｍｏｌ／Ｌ、５０ｍｍｏｌ／Ｌ、７０ｍｍｏｌ／Ｌ、８０ｍｍｏｌ／Ｌ、１００ｍｍｏｌ／Ｌ及びそれらの間の任意の値であってもよく、好ましくは０．０００１〜１ｍｍｏｌ／Ｌであり、より好ましくは０．００１〜０．５ｍｍｏｌ／Ｌである。
【００５５】
本発明の好ましい実施の態様によれば、前記助触媒が有機アルミニウム化合物である場合、前記助触媒におけるアルミニウムと前記主触媒におけるＭとのモル比は、（１０〜１０００００００）：１であり、例えば、１０：１、２０：１、５０：１、１００：１、２００：１、３００：１、５００：１、７００：１、８００：１、１０００：１、２０００：１、３０００：１、５０００：１、１００００：１、１０００００：１、１００００００：１、１０００００００：１及びそれらの間の任意の値であり、（１０〜１０００００）：１であることが好ましく、（１００〜１００００）：１であることがより好ましい。前記助触媒が有機ホウ素化合物である場合、前記助触媒におけるホウ素と前記主触媒におけるＭとのモル比は、（０．１〜１０００）：１であり、例えば、０．１：１、０．２：１、０．５：１、１：１、２：１、３：１、５：１、８：１、１０：１、２０：１、５０：１、１００：１、２００：１、３００：１、５００：１、７００：１、８００：１、１０００：１及びそれらの間の任意の値であり、（０．１〜５００）：１であることが好ましい。
【００５６】
本発明のいくつかの実施の態様においては、前記オレフィンはエチレン又は炭素数３〜１６のα−オレフィンである。
【００５７】
本発明の他のいくつかの実施の態様においては、前記オレフィンはＣ３〜Ｃ１６の環状オレフィンであり、好ましくは５員環又は６員環である。
【００５８】
本発明の好ましい実施の態様によれば、式ＩＩ中、Ｌ１〜Ｌ３は、それぞれ独立に、Ｈ、Ｃ１〜Ｃ３０の直鎖アルキル基、Ｃ１〜Ｃ３０の分岐アルキル基、及びＣ３〜Ｃ３０のシクロアルキル基から選択される。
【００５９】
本発明の好ましい実施の態様によれば、式ＩＩで表されるオレフィンアルコールの具体例として、２−メチル−３−ブテン−１−オール、２−エチル−３−ブテン−１−オール、１，１−ジフェニル−３−ブテン−１−オール、２−メチル−３−ブテン−２−オール、２，２−ジメチル−３−ブテン−１−オール、３−メチル−１−ペンテン−３−オール、２，４−ジメチル−４−ペンテン−２−オール、４−アルケニル−２−ペンタノール、４−メチル−４−ペンテン−２−オール、２−メチル−４−ペンテン−２−オール、２−フェニル−４−ペンテン−２−オール、２−アリルヘキサフルオロイソプロパノール、２−ヒドロキシ−５−ヘキセン、３−ブテン−２−オール、３−メチル−５−ヘキセン−３−オール、２−メチル−２−ヒドロキシ−５−ヘキセン、１−アリルシクロヘキサノール、２，３−ジメチル−２−ヒドロキシ−５−ヘキセン、１−ヘプテン−４−オール、４−メチル−１−ヘプテン−４−オール、４−ｎ−プロピル−１−ヘプチル−４−オール、６−ヘプテン−３−オール、２−メチル−２−ヒドロキシ−６−ヘプテン、５−メチル−２−ヒドロキシ−６−ヘプテン、２−ヒドロキシ−３−メチル−６−ヘプテン、２−ヒドロキシ−３−エチル−６−ヘプテン、２−ヒドロキシ−４−メチル−６−ヘプテン、２−ヒドロキシ−５−メチル−６−ヘプテン、２，５−ジメチル−１−ヘプテン−４−オール、２，６−ジメチル−７−オクテン−２−オール、２−ヒドロキシ−２，４，５−トリメチル−６−ヘプテン、２−メチル−３−ヒドロキシ−７−オクテン、３−メチル−３−ヒドロキシ−６−ヘプテン、２−メチル−２−ヒドロキシ−７−オクテン、３−メチル−３−ヒドロキシ−７−オクテン、４−メチル−２−ヒドロキシ−７−オクテン、４−メチル−３−ヒドロキシ−７−オクテン、５−メチル−３−ヒドロキシ−７−オクテン、６−メチル−３−ヒドロキシ−７−オクテン、３−エチル−３−ヒドロキシ−７−オクテン、１，２−ジヒドロキシ−７−オクテン、２，６−ジメチル−２，６−ジヒドロキシ−７−オクテン、２，６−ジメチル−２，３−ジヒドロキシ−７−オクテン、２−メチル−２−ヒドロキシ−３−クロロ−７−オクテン、２−メチル−２−ヒドロキシ−３，５−ジクロロ−７−オクテン、３，４−ジメチル−４−ヒドロキシ−８−ノネン、４−メチル−４−ヒドロキシ−８−ノネン、４−エチル−４−ヒドロキシ−８−ノネン、４−プロピル−４−ヒドロキシ−８−ノネン、７−オクテン−２−オール、３，５−ジクロロ−２−メチル−７−オクテン−２−オール、３−クロロ−２−メチル−７−オクテン−２，３−ジオール、及び２，６−ジメチル−７−オクテン−２，６−ジオールが挙げられるが、これらに限定されるものではない。
【００６０】
本発明の好ましい実施の態様によれば、式ＩＩで表されるオレフィンアルコールの反応系中の濃度は０．０１〜６０００ｍｍｏｌ／Ｌ、好ましくは０．１〜１０００ｍｍｏｌ／Ｌであり、より好ましくは１〜５００ｍｍｏｌ／Ｌであり、例えば、１ｍｍｏｌ／Ｌ、１０ｍｍｏｌ／Ｌ、２０ｍｍｏｌ／Ｌ、３０ｍｍｏｌ／Ｌ、５０ｍｍｏｌ／Ｌ、７０ｍｍｏｌ／Ｌ、９０ｍｍｏｌ／Ｌ、１００ｍｍｏｌ／Ｌ、２００ｍｍｏｌ／Ｌ、３００ｍｍｏｌ／Ｌ、４００ｍｍｏｌ／Ｌ、５００ｍｍｏｌ／Ｌ及びそれらの間の任意の値であってもよい。
【００６１】
本発明の好ましい実施の態様によれば、前記連鎖移動剤は、アルキルアルミニウム、アルキルマグネシウム及びアルキル亜鉛から選択される１種又は複数種である。
【００６２】
本発明の好ましい実施の態様によれば、前記連鎖移動剤は、トリアルキルアルミニウム及び／又はジアルキル亜鉛であり、好ましくはトリメチルアルミニウム、トリエチルアルミニウム、トリイソプロピルアルミニウム、トリイソブチルアルミニウム、トリ−ｎ−ヘキシルアルミニウム、トリ−ｎ−オクチルアルミニウム、ジメチル亜鉛及びジエチル亜鉛から選択される１種又は複数種である。
【００６３】
本発明の好ましい実施の形態によれば、前記連鎖移動剤と主触媒におけるＭとのモル比は（０．１〜２０００）：１であり、例えば、０．１：１、０．２：１、０．５：１、１：１、２：１、３：１、５：１、８：１、１０：１、２０：１、５０：１、１００：１、２００：１、３００：１、５００：１、６００：１、８００：１、１０００：１、２０００：１及びそれらの間の任意の値であり、好ましくは（１０〜６００）：１である。
【００６４】
本発明の好ましい実施の態様によれば、前記アルカン溶媒は、Ｃ３〜Ｃ２０のアルカンから選択される１種又は複数種であり、例えば、ブタン、イソブタン、ペンタン、ヘキサン、ヘプタン、オクタン、シクロヘキサンから選択される１種又は複数種であってもよく、好ましくはヘキサン、ヘプタン及びシクロヘキサンのうちの１種又は複数種である。
【００６５】
本発明の好ましい実施の態様によれば、前記オレフィンアルコールは予め脱活性水素前処理を行い、好ましくは、上述した助触媒又は連鎖移動剤を使用して前記オレフィンアルコールに対して前処理を行うことでオレフィンアルコール中のヒドロキシ活性水素を除去する。好ましくは、前処理の過程において、オレフィンアルコール中のヒドロキシ基と助触媒又は連鎖移動剤とのモル比は、１０：１〜１：１０である。
【００６６】
本発明の好ましい実施の態様によれば、前記反応は、無水無酸素の条件下で行われる。
【００６７】
本発明の好ましい実施の態様によれば、反応の条件は、反応の温度が−５０℃〜５０℃、好ましくは−２０〜５０℃、より好ましくは０〜５０℃であり、例えば０℃、１０℃、２０℃、３０℃、４０℃、５０℃及びそれらの間の任意の数値であってもよく、及び／又は、反応の時間が１０〜２００ｍｉｎ、好ましくは２０〜６０ｍｉｎであることを含む。本願発明者らは、上記温度範囲において、球状及び／又は略球状のポリマーを製造するのに有利であることを見出した。
【００６８】
本発明において、反応の圧力は特に制限されず、モノマーを配位共重合反応させることができればよい。オレフィンがエチレンである場合、コスト低減及び重合プロセスの簡略化の観点から、反応器において、エチレンの圧力が１〜１０００ａｔｍであることが好ましく、１〜２００ａｔｍであることがより好ましく、１〜５０ａｔｍであることがさらに好ましい。
【００６９】
本発明において、前記「反応系」とは、溶媒、オレフィン、オレフィンアルコール単量体、触媒及び任意選択的な連鎖移動剤を含めてなる全体を意味する。
【００７０】
本発明において、球状又は略球状のポリマーの粒径は、本明細書では、体積が粒子の体積と等しい球体の直径に等しいとみなす。
【００７１】
本発明において、用語「置換又は無置換」の置換とは、それによって限定された基（例えば、オレフィン又はアルカン）のうちのＣ又はＨ原子が任意選択的に置換基で置換されることを意味し、前記置換基はハロゲン、炭化水素基（例えば、Ｃ１〜Ｃ１０のアルキル基）、オキソ（−Ｏ−）、酸素、窒素、ホウ素、硫黄、リン、ケイ素、ゲルマニウム及びスズ原子を含む基から選択される。
【００７２】
本発明において、「炭化水素基」及び「アルキル基」は、特に断らない限り、直鎖、分岐鎖及び環状の「炭化水素基」及び「アルキル基」を含む。「炭化水素基」は、特に断らない限り、本発明において脂肪族炭化水素基及び芳香族炭化水素基を含み、脂肪族炭化水素基はアルキル基、オレフィン及びアルキニル基を含む。
【００７３】
本発明の別の側面によれば、前記オレフィン−オレフィンアルコール共重合体の発泡ポリオレフィン材料としての適用を提供する。
【００７４】
本発明は、反応するオレフィンアルコール単量体、触媒、及び適切な重合プロセスを選択することにより、形態の良好な球状及び／又は略球状のポリマーが直接に製造され、得られた重合生成物が反応器にスケールを生じにくく、輸送しやすく、そして得られた球状及び／又は略球状のポリマーの少なくとも一部は中空構造を有しており、発泡プロセスを経ることなく発泡材料として使用することができ、工業用途において良好な将来性を有する。
【００７５】
本発明が提供するオレフィン−オレフィンアルコール共重合体の製造方法は、従来産業上使われていたオレフィン−オレフィンアルコール共重合体を製造するプロセスに比べて、鹸化反応の工程が省略され、製造工程が簡単である。
【００７６】
〔図面の簡単な説明〕
添付図面は、本発明の更なる理解を提供するためのものであり、明細書の一部を構成し、本発明の実施例と共に本発明を解釈するためのものであり、本発明を限定するものではない。図面において、
〔図１〕本発明の実施例２で得られた球状及び／又は略球状のポリマーの電子顕微鏡写真である。
【００７７】
〔図２〕本発明の実施例２で得られた内部に空洞を有する球状及び／又は略球状のポリマーの断面電子顕微鏡写真である。
【００７８】
〔図３〕本発明の実施例２で得られた内部に空洞を有する球状及び／又は略球状のポリマーの外面の電子顕微鏡写真である。
【００７９】
〔図４〕本発明の実施例２で得られた内部に空洞を有する球状及び／又は略球状のポリマーの内面の電子顕微鏡写真である。
【００８０】
〔発明を実施するための形態〕
以下、実施例を挙げて本発明を詳細に説明するが、本発明は下記実施例に限定されるものではない。
【００８１】
本発明の結果は、以下の方式で表現される。
【００８２】
共重合体中のアルコール含有量（式Ｉで表されるオレフィンアルコールから誘導される構造単位の含有量）：１３Ｃ  ＮＭＲスペクトル測定を用いて、４００ＭＨｚ  Ｂｒｕｋｅｒ  Ａｖａｎｃｅ  ４００核磁気共鳴スペクトロメータで、１０ｍｍ  ＰＡＳＥＸ  １３プローブを用いて、１２０℃で１，２，４−トリクロロベンゼンでポリマーサンプルを溶解させ分析試験を行って得られる。
【００８３】
共重合体の分子量及び分子量分布ＰＤＩ（ＰＤＩ＝Ｍｗ／Ｍｎ）：ＰＬ−ＧＰＣ２２０を用いて、トリクロロベンゼンを溶媒とし、１５０℃で測定した（標準サンプル：ＰＳ、流速：１．０ｍＬ／ｍｉｎ、カラム：３×Ｐｌｇｅｌ  １０ｕｍ  Ｍ１×ＥＤ−Ｂ３００×７．５ｎｍ）。
【００８４】
共重合体の融点は、示差走査熱量測定（ＤＳＣ）を用いて測定した。サンプル１０ｍｇを坩堝に入れ、Ｐｅｋｉｎ  Ｅｌｍｅｒ  ＤＳＣ  ８５００示差走査熱量計で測定した。窒素雰囲気下、昇温速度１０℃／ｍｉｎで０℃から１８０℃まで昇温し、１ｍｉｎ保温し、１０℃／ｍｉｎで０℃まで下げ、３ｍｉｎ保温し、そして、１０℃／ｍｉｎで１８０℃まで昇温し、２回目の昇温スキャンデータを記録した。
【００８５】
ポリマーの密度：それぞれＧＢ／Ｔ１０３３−１９８６及びＧＢ／Ｔ６４６３−２００９試験を採用する。なお、ＧＢ／Ｔ１０３３−１９８６試験を採用する場合、試験物は共重合生成物からランダムに選択される。ＧＢ／Ｔ６４６３−２００９試験を採用する場合、共重合体に球状又は略球状のポリマーが含まれている場合、試験物は球状又は略球状のポリマーからランダムに選択され、共重合体に球状又は略球状のポリマーが含まれていない場合、試験物は共重合生成物からランダムに選択される。
【００８６】
球状及び／又は略球状のポリマーの粒径：ＡＳＴＭ  Ｄ１９２１を採用して試験する。
【００８７】
錯体ｈ、ｇの構造は式ｈ、式ｇに示すとおりである。
【００８８】
【化７】
2021500449.tif 000009
【００８９】
実施例１
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、１５ｍｍｏｌ（２．５ｍＬ）の２−メチル−２−ヒドロキシ−７−オクテン、１５ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９０】
実施例２
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９１】
実施例３（比較）
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、６０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９２】
実施例４
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、０．２５ｍＬのジエチル亜鉛（１ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９３】
実施例５
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、０．５ｍＬのジエチル亜鉛（１ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９４】
実施例６（比較）
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、８０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９５】
実施例７
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、５０ｍｍｏｌ（８．５ｍＬ）の２−メチル−２−ヒドロキシ−７−オクテン、５０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９６】
実施例８
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、１００ｍｍｏｌ（１７．０ｍＬ）の２−メチル−２−ヒドロキシ−７−オクテン、１００ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９７】
実施例９
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（４．１ｍＬ）の３−メチル−５−ヘキセン−３−オール、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９８】
実施例１０
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．５ｍｇ）の錯体ｂ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【００９９】
実施例１１
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．５ｍｇ）の錯体ｂ１、５０ｍｍｏｌ（８．５ｍＬ）の２−メチル−２−ヒドロキシ−７−オクテン、５０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１００】
実施例１２
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．５ｍｇ）の錯体ｂ１、３０ｍｍｏｌ（４．５ｍＬ）の４−メチル−１−ヘプテン−４−オール、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０１】
実施例１３
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．４ｍｇ）の錯体ｃ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０２】
実施例１４
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）を加え、Ｎｉ／Ｂ＝１となるように２．５ｍＬのＮ，Ｎ−ジメチルアニリニウム＝テトラキス（ペンタフルオロフェニル）ボラートのトルエン溶液（１ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０３】
実施例１５
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）を加え、３ｍＬのＡｌＥｔ２Ｃｌ（２ｍｍｏｌ／Ｌのヘキサン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０４】
実施例１６
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に５．０μｍｏｌ（３．２ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０５】
比較例１
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０６】
比較例２
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ｈ、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０７】
比較例３
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ｈ、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、６０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０８】
比較例４
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（２．７ｍｇ）の錯体ｇ、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１０９】
比較例５
機械的攪拌を備えた１Ｌステンレス重合釜を１３０℃で６ｈ連続乾燥し、熱時真空引きしＮ２ガスで３回置換した。重合系に５００ｍＬのトルエンを注入し、同時に２．５μｍｏｌ（１．６ｍｇ）の錯体ａ１、３０ｍｍｏｌ（５．１ｍＬ）の２−メチル−２−ヒドロキシ−７−オクテン、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１１０】
比較例６
機械的攪拌を備えた１Ｌステンレス重合釜を１３０℃で６ｈ連続乾燥し、熱時真空引きしＮ２ガスで３回置換した。重合系に５００ｍＬのヘキサンを注入し、同時に２．５μｍｏｌ（１．６ｍｇ）の錯体ａ１、３０ｍｍｏｌ（６．０ｍＬ）の１０−ウンデセン−１−オール、３０ｍＬのＡｌＥｔ３（１．０ｍｏｌ／Ｌのヘキサン溶液）、３ｍＬのＭＡＯ（１．５３ｍｏｌ／Ｌのトルエン溶液）を加え、２０℃で、１０ａｔｍのエチレン圧を維持し、３０ｍｉｎ攪拌反応させた。最後に５体積％塩酸で酸化されたエタノール溶液で中和し、ポリマーを得た。重合活性及びポリマーの性能パラメータを表１に示す。
【０１１１】
【表１】
2021500449.tif 000010
2021500449.tif 000011
【０１１２】
なお、上述した実施例は、あくまでも本発明を解釈するためのものであり、本発明を何ら制限するものではない。典型的な実施例を参照しながら本発明を説明したが、これらに用いられる用語は、限定的なものではなく、記述的及び解釈的な用語であると理解されるべきである。本発明は、特許請求の範囲に規定された範囲内において変更され得ると共に、本発明の要旨を逸脱しない範囲で修正され得る。また、本発明は、特定の方法、材料及び実施例に関するものであるが、本発明はここに開示された特定の例に限定されるものではなく、同様な機能を有する他の全ての方法及び適用に拡張可能である。
【図面の簡単な説明】
【０１１３】
添付図面は、本発明の更なる理解を提供するためのものであり、明細書の一部を構成し、本発明の実施例と共に本発明を解釈するためのものであり、本発明を限定するものではない。図面において、
【図１】本発明の実施例２で得られた球状及び／又は略球状のポリマーの電子顕微鏡写真である。
【図２】本発明の実施例２で得られた内部に空洞を有する球状及び／又は略球状のポリマーの断面電子顕微鏡写真である。
【図３】本発明の実施例２で得られた内部に空洞を有する球状及び／又は略球状のポリマーの外面の電子顕微鏡写真である。
【図４】本発明の実施例２で得られた内部に空洞を有する球状及び／又は略球状のポリマーの内面の電子顕微鏡写真である。
【図１】
2021500449.tif 000016
【図２】
2021500449.tif 000017
【図３】
2021500449.tif 000018
【図４】
2021500449.tif 000019
【国際調査報告】
2021500449.tif 000020
2021500449.tif 000021
2021500449.tif 000022
2021500449.tif 000023
2021500449.tif 000024
2021500449.tif 000025